(57)【特許請求の範囲】
【請求項１】
熱硬化性の樹脂と、
前記熱硬化性の樹脂を硬化させる硬化剤及び活性剤として添加される長鎖二塩基酸混合物とを含み、
前記長鎖二塩基酸混合物は、以下の（１）、（２）、（３）及び（４）に示す組成の長鎖二塩基酸を混合した混合物であり、
（１）、（２）、（３）及び（４）に示す前記長鎖二塩基酸の比率は、前記長鎖二塩基酸混合物全体の比率を100質量%とした場合、以下の通りである
ことを特徴とするフラックス。
（１）2−メチルノナン二酸を30〜60質量%
（２）4−(メトキシカルボニル)−2,4−ジメチルウンデカン二酸を8〜20質量%
（３）4,6−ビス(メトキシカルボニル)−2,4,6−トリメチルトリデカン二酸を8〜20質量%
（４）8,9−ビス(メトキシカルボニル)−8,9−ジメチルヘキサデカン二酸を15〜30質量%
【請求項２】
前記フラックス中の熱硬化性の前記樹脂の含有量を30〜40質量%、前記フラックス中の前記長鎖二塩基酸混合物の含有量を20〜60質量%とした
ことを特徴とする請求項１に記載のフラックス。
【請求項３】
前記フラックス中に0.1〜40質量％の溶剤を添加した
ことを特徴とする請求項１又は２に記載のフラックス。
【請求項４】
熱硬化性の樹脂と、熱硬化性の前記樹脂を硬化させる硬化剤及び活性剤として添加される長鎖二塩基酸混合物とを含み、
前記長鎖二塩基酸混合物が以下の（１）、（２）、（３）及び（４）に示す組成の長鎖二塩基酸を混合した混合物であり、（１）、（２）、（３）及び（４）に示す前記長鎖二塩基酸の比率が、前記長鎖二塩基酸混合物全体の比率を100質量%とした場合、以下の通りであるフラックスと、
はんだ合金粉末が混合された
ことを特徴とするソルダペースト。
（１）2−メチルノナン二酸を30〜60質量%
（２）4−(メトキシカルボニル)−2,4−ジメチルウンデカン二酸を8〜20質量%
（３）4,6−ビス(メトキシカルボニル)−2,4,6−トリメチルトリデカン二酸を8〜20質量%
（４）8,9−ビス(メトキシカルボニル)−8,9−ジメチルヘキサデカン二酸を15〜30質量%
【請求項５】
前記フラックス中の熱硬化性の前記樹脂の含有量を30〜40質量%、前記フラックス中の前記長鎖二塩基酸混合物の含有量を20〜60質量%とした
ことを特徴とする請求項４に記載のソルダペースト。
【発明の詳細な説明】
【技術分野】
【０００１】
本発明は、フラックス残渣で接合対象物を固着できるようにしたフラックス、及びフラックスとはんだ合金が混合されたソルダペーストに関する。
【背景技術】
【０００２】
一般的に、はんだ付けに用いられるフラックスは、はんだ合金及びはんだ付けの対象となる接合対象物の金属表面に存在する金属酸化物を化学的に除去し、両者の境界で金属元素の移動を可能にする効能を持つ。このため、フラックスを使用してはんだ付けを行うことで、はんだ合金と接合対象物の金属表面との間に金属間化合物が形成できるようになり、強固な接合が得られる。
【０００３】
一方、フラックスの成分には、はんだ付けの加熱によって分解、蒸発しない成分が含まれており、はんだ付け後にフラックス残渣としてはんだ付け部位の周辺に残留する。
【０００４】
さて、近年の電子部品の小型化の進展につれて、電子部品のはんだ付け部位である電極も小さくなってきている。そのため、はんだ合金で接合できる面積が小さくなり、はんだ合金だけでの接合強度では、不十分な場合もある。
【０００５】
そこで、はんだ付けによる接合を強化する部品固着手段として、アンダーフィルや樹脂モールドによって、はんだ付け部位の周囲を覆うことにより、電子部品を固着する技術が提案されている。
【０００６】
ここで、はんだ付け部位の周囲にフラックス残渣が残渣していると、フラックス残渣がはんだ付け部位と樹脂との固着を阻害するので、強度を確保することができない。このため、はんだ付け部位の周囲を樹脂で覆うためには、フラックス残渣を洗浄する必要がある。しかし、フラックス残渣を洗浄するには、時間とコストが掛かる。
【０００７】
そこで、フラックスに熱硬化性の樹脂を含有させ、はんだ付け時の加熱で樹脂を硬化させたフラックス残渣で、接合対象物である基板と電子部品を固着し、フラックス残渣の洗浄を不要とした技術が提案されている（例えば、特許文献１参照）。
【先行技術文献】
【特許文献】
【０００８】
【特許文献１】特開２００１−２１９２９４号公報
【発明の概要】
【発明が解決しようとする課題】
【０００９】
フラックス残渣で接合対象物を固着する技術では、金属酸化物を除去してはんだの濡れ性を向上させるフラックスの機能が、フラックスへの熱硬化性の樹脂の添加によって阻害されないようにする必要があり、かつ、熱硬化性の樹脂でフラックス残渣を発生させて、フラックス残渣で接合対象物を固着できるようにする必要がある。
【００１０】
本発明は、このような課題を解決するためになされたもので、はんだ合金及びはんだ付け対象物の金属表面に生成された金属酸化物を除去して、はんだの濡れ性を向上させることができ、かつ、接合対象物をフラックス残渣で固着できるようにしたフラックス、及びフラックスとはんだ合金が混合されたソルダペーストを提供することを目的とする。
【課題を解決するための手段】
【００１１】
フラックスに熱硬化性の樹脂を添加することにより、はんだ付け時の加熱で熱硬化性の樹脂が硬化することでフラックス残渣を硬化させ、はんだ付け対象物である接合物と被接合物をフラックス残渣で固着できる。そして、熱硬化性の樹脂が添加されたフラックスに、側鎖にアルキル基を有する第１の長鎖二塩基酸と、側鎖にアルキル基とアルコキシカルボニル基とを有し、かつ両端カルボキシル基に挟まれた主鎖の炭素数が８以上の第２の長鎖二塩基酸を１種又はそれ以上含有する、長鎖二塩基酸混合物を添加することにより、熱硬化性の樹脂の硬化が阻害されることなく、また、金属酸化物を除去するフラックスの機能が、熱硬化性の樹脂の添加によって阻害されることがなく、はんだの濡れ性が向上することを見出した。
【００１２】
そこで、本発明は、熱硬化性の樹脂と、熱硬化性の樹脂を硬化させる硬化剤及び活性剤として添加される長鎖二塩基酸混合物とを含み、長鎖二塩基酸混合物は、以下の（１）、（２）、（３）及び（４）に示す組成の長鎖二塩基酸を混合した混合物であり、（１）、（２）、（３）及び（４）に示す長鎖二塩基酸の比率は、長鎖二塩基酸混合物全体の比率を100質量%とした場合、以下の通りであるるフラックスである。
（１）2−メチルノナン二酸を30〜60質量%
（２）4−(メトキシカルボニル)−2,4−ジメチルウンデカン二酸を8〜20質量%
（３）4,6−ビス(メトキシカルボニル)−2,4,6−トリメチルトリデカン二酸を8〜20質量%
（４）8,9−ビス(メトキシカルボニル)−8,9−ジメチルヘキサデカン二酸を15〜30質量%
【００１７】
本発明のフラックスでは、フラックス中の熱硬化性の樹脂の含有量を30〜40質量%、フラックス中の長鎖二塩基酸混合物の含有量を20〜60質量%とすることが好ましい。
【００１８】
更に、フラックス中に0.1〜40質量％の溶剤を添加しても良い。
【００１９】
更に、本発明は、熱硬化性の樹脂と、熱硬化性の樹脂を硬化させる硬化剤及び活性剤として添加される長鎖二塩基酸混合物とを含み、長鎖二塩基酸混合物が以下の（１）、（２）、（３）及び（４）に示す組成の長鎖二塩基酸を混合した混合物であり、（１）、（２）、（３）及び（４）に示す長鎖二塩基酸の比率が、長鎖二塩基酸混合物全体の比率を100質量%とした場合、以下の通りであるフラックスと、はんだ合金粉末が混合されたソルダペーストである。
（１）2−メチルノナン二酸を30〜60質量%
（２）4−(メトキシカルボニル)−2,4−ジメチルウンデカン二酸を8〜20質量%
（３）4,6−ビス(メトキシカルボニル)−2,4,6−トリメチルトリデカン二酸を8〜20質量%
（４）8,9−ビス(メトキシカルボニル)−8,9−ジメチルヘキサデカン二酸を15〜30質量%
【００２０】
本発明のソルダペーストでは、フラックス中の熱硬化性の樹脂の含有量を30〜40質量%、フラックス中の長鎖二塩基酸混合物の含有量を20〜60質量%とすることが好ましい。
【発明の効果】
【００２１】
本発明では、フラックスに熱硬化性の樹脂と、2−メチルノナン二酸と、4−(メトキシカルボニル)−2,4−ジメチルウンデカン二酸と、4,6−ビス(メトキシカルボニル)−2,4,6−トリメチルトリデカン二酸と、8,9−ビス(メトキシカルボニル)−8,9−ジメチルヘキサデカン二酸を混合した長鎖二塩基酸混合物が添加されることで、はんだ合金及び接合対象物の金属表面に生成された金属酸化物が除去され、はんだの濡れ性が向上する。
【００２２】
また、はんだ付け時の加熱で熱硬化性の樹脂が硬化することでフラックス残渣を硬化させ、硬化したフラックス残渣によって接合対象物が接合物に固着される。これにより、本発明では、金属酸化物を除去するフラックスの機能が、熱硬化性の樹脂の添加によって阻害されることはなく、また、熱硬化性の樹脂の硬化が阻害されることもない。
【００２３】
従って、本発明では、はんだ合金と組み合わせて使用された際、良好なはんだ濡れ性が得られる。また、接合対象物と接合対象物に対してフラックス残渣が固着するので、補強効果を得ることができる。
【発明を実施するための形態】
【００２４】
本実施の形態のフラックスは、熱硬化性の樹脂であるエポキシ樹脂と、エポキシ樹脂を硬化させる硬化剤及び活性剤として添加される長鎖二塩基酸混合物とを含む。長鎖二塩基酸混合物は、側鎖にアルキル基を有する第１の長鎖二塩基酸と、側鎖にアルキル基とアルコキシカルボニル基とを有し、かつ両端カルボキシル基に挟まれた主鎖の炭素数が８以上の第２の長鎖二塩基酸を含有する。また、本実施の形態のフラックスは、チキソ性を付与する硬化ひまし油と、エポキシ樹脂の硬化促進剤を含む。
【００２５】
本実施の形態では、フラックス中のエポキシ樹脂の含有量を30〜40%、長鎖二塩基酸混合物の含有量を20〜60%、溶剤の含有量を7〜37%、残部を硬化ひまし油と硬化促進剤とした。
【００２６】
本実施の形態のフラックスは、はんだ合金の粉末と混合されてソルダペーストが生成される。本実施の形態のソルダペーストは、上述した組成のフラックスと、本例では組成が96.5Sn-3.0Ag-0.5Cu（各数値は％）であるはんだ合金粉末が混合されて生成される。ソルダペーストは、接合対象物である基板の電極に塗布され、ソルダペーストが塗布された基板に、接合対象物である電子部品、例えば、半導体チップが電極の位置を合わせて載せられる。
【００２７】
そして、リフロー工程において、ソルダペーストが加熱されることで、ソルダペースト中のはんだ合金が溶融して硬化し、半導体チップの電極と基板の電極がはんだで接合される。また、ソルダペースト中のフラックスが硬化することにより、半導体チップの電極と基板の電極、及びはんだがフラックス残渣で固着される。
【００２８】
エポキシ樹脂は、所定の温度で硬化してフラックス残渣を硬化させる。また、エポキシ樹脂は、接合物及び接合対象物との接着性を有する。これにより、フラックス中の主にエポキシ樹脂が硬化することで、接合対象物である半導体チップの電極と接合物である基板の電極、及びはんだが硬化したフラックス残渣で固着される。
【００２９】
代表的なエポキシ樹脂としては、ビスフェノール型エポキシ樹脂があり、ビスフェノール型としては、ビスフェノールＡ型、ビスフェノールＡＰ型、ビスフェノールＡＦ型、ビスフェノールＢ型、ビスフェノールＢＰ型、ビスフェノールＣ型、ビスフェノールＥ型、ビスフェノールＦ型、ビスフェノールＧ型、ビスフェノールＭ型、ビスフェノールＳ型、ビスフェノールＰ型、ビスフェノールＰＨ型、ビスフェノールＴＭＣ型、ビスフェノールＺ型などが挙げられる。本例ではビスフェノールＡ型を使用した。
【００３０】
長鎖二塩基酸混合物は、接合対象物表面の酸化物を除去して、はんだの濡れ性を向上させる。また、長鎖二塩基酸混合物は、エポキシ樹脂の硬化を促進し、かつ、硬化後のフラックス残渣に所定の軟性を持たせる。
【００３１】
長鎖二塩基酸混合物は、第２の長鎖二塩基酸として、アルコキシカルボニル基を２個又はそれ以上有する長鎖二塩基酸を１種又はそれ以上含有することが好ましい。
【００３２】
このような長鎖二塩基酸混合物としては、以下の（１）、（２）、（３）あるいは（４）に示す組成の化合物の何れか、または、これら化合物の２つ以上を所定の比率で混合した混合物であることが好ましい。
【００３３】
（１）2−メチルノナン二酸
（２）4−(メトキシカルボニル)−2,4−ジメチルウンデカン二酸
（３）4,6−ビス(メトキシカルボニル)−2,4,6−トリメチルトリデカン二酸
（４）8,9−ビス(メトキシカルボニル) −8,9−ジメチルヘキサデカン二酸
【００３４】
更に、上述した（１）、（２）、（３）及び（４）に示す長鎖二塩基酸混合物の混合物として好ましい比率は、混合物全体の比率を100%とした場合、以下の通りである。
【００３５】
（１）30〜60%
（２）8〜20%
（３）8〜20%
（４）15〜30%
【００３６】
エポキシ樹脂と長鎖二塩基酸混合物を加熱しただけでは硬化するまでに要する時間が長いため、硬化時間の短縮を目的に硬化促進剤を添加してもよい。硬化促進剤としては、例えば、フェノール化合物、三級アミン、四級アンモニウム塩、四級ホスホニウム塩、イミダゾール、有機酸金属塩、ルイス酸などが挙げられる。
【００３７】
また粘度調整及び添加材溶解のために本願フラックスには溶剤を添加してもよい。
【００３８】
はんだ合金粉末について、本例ではSn-Ag-Cu組成の粉末を使用したが、本願は前記組成に限定されるわけではなく、他の組成の粉末を使用してもよい。具体的には、Snを主成分としたSn系合金、Biを主成分としたBi系合金、Inを主成分としたIn合金等があり、前記各合金には、Ag、Cu、In、Bi、Ni、Ge、Ga、Co、Fe、Sb、P、Zn、Al、Ti等の元素から含有されていない元素を１種以上選択して、添加してもよい。
【実施例】
【００３９】
以下の表１に示す組成で実施例と比較例のフラックスを調合し、はんだ濡れ性、補強効果について検証した。なお、表１における組成率は、フラックス組成物中の質量％である。まず、各検証の評価方法について説明する。
【００４０】
（１）はんだ濡れ性の検証について
（ａ）評価方法
Cu板上にフラックスを塗布し、Cu板上に塗布したフラックス上にはんだボールを搭載し、リフローを行った後、はんだ濡れ広がり径を測定した。リフロー工程は、ピーク温度を250℃に設定したリフロー装置を用いて、40℃から1秒毎に3.5℃ずつ220℃まで温度を上昇させていき、220℃に達した後、220℃以上の温度で55秒間加熱処理を行った。はんだボールの組成は96.5Sn-3.0Ag-0.5Cu、直径は0.3mmである。
（ｂ）判定基準
○：はんだの広がり径が0.45mm以上
×：はんだの広がり径が0.45mm未満
（２）補強効果の検証について
（ａ）評価方法
基板にフラックスを供給し、基板に供給したフラックス上にはんだボールを搭載し、リフローを行った後、測定用工具を使用してはんだボール及びフラックス残渣を基板からせん断するシェア試験と称される試験を行い、せん断に必要な力を測定した。試験機には、デイジ・ジャパン株式会社製のシリーズ4000を使用した。シェア試験において測定されるせん断に必要な力をシェア強度と称する。はんだボールの組成は96.5Sn-3.0Ag-0.5Cu、直径は0.3mmである。
（ｂ）判定基準
○：シェア強度4N以上
×：シェア強度4N未満
【００４１】
実施例１〜実施例３では、上述した（１）、（２）、（３）及び（４）に示す長鎖二塩基酸混合物を所定の比率で混合した長鎖二塩基酸混合物の混合物を、以下の表１に示す比率で添加した。
【００４２】
比較例１では、各実施例で添加した長鎖二塩基酸混合物を添加していない。比較例２では、各実施例で規定した添加量より少なく長鎖二塩基酸混合物を添加した。比較例３では、各実施例で規定した添加量より多く長鎖二塩基酸混合物を添加した。比較例４では、長鎖二塩基酸混合物の添加量を実施例１と同量とし、エポキシ樹脂を添加していない。比較例５では、長鎖二塩基酸混合物を添加せず、有機酸としてアジピン酸をロール工法によって添加した。
【００４３】
【表１】
0005952849.tif 000002
【００４４】
上述した（１）、（２）、（３）及び（４）に示す長鎖二塩基酸混合物を所定の比率で混合した長鎖二塩基酸混合物を40%、エポキシ樹脂を40%、他の化合物を表１に示す比率で添加した実施例１のフラックスでは、はんだの広がり径が0.50mm、シェア強度が4.83Nであり、良好なはんだ濡れ性と補強効果が得られることが判る。
【００４５】
また、長鎖二塩基酸混合物を20%、エポキシ樹脂を40%、他の化合物を表１に示す比率で添加した実施例２のフラックスでは、はんだの広がり径が0.46mm、シェア強度が4.26Nであり、実施例２でも、良好なはんだ濡れ性と補強効果が得られることが判る。
【００４６】
更に、長鎖二塩基酸混合物を60%、エポキシ樹脂を30%、他の化合物を表１に示す比率で添加した実施例３のフラックスでは、はんだの広がり径が0.52mm、シェア強度が4.19Nであり、実施例３でも、良好なはんだ濡れ性と補強効果が得られることが判る。
【００４７】
これに対して、各実施例で添加した長鎖二塩基酸混合物を添加せず、エポキシ樹脂の比率を、実施例１と同じ40%とした比較例１のフラックスでは、はんだの広がり径が0.31mm、シェア強度が1.85Nであり、所望のはんだ濡れ性及び補強効果が得られないことが判る。各実施例と比較例１の結果から、フラックスへの長鎖二塩基酸混合物の添加が、はんだ濡れ性とシェア強度の向上に寄与すると考えられる。
【００４８】
長鎖二塩基酸混合物の比率を、各実施例で規定した比率より少ない10%とし、エポキシ樹脂の比率を、実施例１と同じ40%とした比較例２のフラックスでは、はんだの広がり径が0.34mm、シェア強度が4.09Nであり、シェア強度は所望の条件を満たし補強効果は得られるが、所望のはんだ濡れ性が得られないことが判る。
【００４９】
長鎖二塩基酸混合物の比率を、各実施例で規定した比率より多い70%とし、エポキシ樹脂の比率を、各実施例で規定した比率より少ない25%とした比較例３のフラックスでは、はんだの広がり径が0.51mm、シェア強度が3.12Nであり、はんだの広がり径は所望の条件を満たしはんだ濡れ性は得られるが、シェア強度が低く所望の補強効果が得られないことが判る。
【００５０】
各実施例と、比較例２及び比較例３の結果から、フラックスへの長鎖二塩基酸混合物の添加で、はんだ濡れ性が向上し、長鎖二塩基酸混合物の添加量を増やすと、はんだ濡れ性が向上する傾向にあることが判る。
【００５１】
一方、フラックスへの長鎖二塩基酸混合物の添加で、シェア強度が向上して補強効果が得られるが、長鎖二塩基酸混合物の添加量を増やし、相対的にエポキシ樹脂の添加量を減らすと、シェア強度が低下する傾向にあることが判る。
【００５２】
長鎖二塩基酸混合物の比率を、実施例１と同じ40%とし、エポキシ樹脂を添加しない比較例４のフラックスでは、はんだの広がり径が0.54mm、シェア強度が3.08Nであり、はんだの広がり径は所望の条件を満たしはんだ濡れ性は得られるが、シェア強度が低く所望の補強効果が得られないことが判る。
【００５３】
比較例４の結果から、長鎖二塩基酸混合物を添加しても、エポキシ樹脂を添加しなければ、シェア強度が低いことが判る。これにより、比較例１と比較例４の結果から、フラックスへの長鎖二塩基酸混合物とエポキシ樹脂の適量の添加が、補強効果の向上に寄与することが判った。
【００５４】
長鎖二塩基酸混合物を添加せず、有機酸としてアジピン酸を40%添加し、エポキシ樹脂の比率を実施例１と同じ40%とした比較例５のフラックスでは、はんだの広がり径が0.42mm、シェア強度が4.34Nであり、シェア強度は所望の条件を満たし補強効果は得られるが、所望のはんだ濡れ性が得られないことが判る。
【００５５】
以上の結果から、熱硬化性の樹脂としてエポキシ樹脂を添加し、ロジンを非添加とし、従前のフラックスで添加される有機酸に代えて長鎖二塩基酸混合物を添加したフラックスでは、はんだの濡れ性が向上し、また、フラックス残渣による補強効果が得られることが判る。
【００５６】
但し、長鎖二塩基酸混合物の添加量が少ないと、はんだの濡れ性が悪化する傾向がみられ、長鎖二塩基酸混合物の添加量が多いと、シェア強度が低下する傾向が見られた。そこで、本発明では、エポキシ樹脂の含有量を30〜40%、長鎖二塩基酸混合物の含有量を20〜60%とした。これにより、良好なはんだ濡れ性と補強効果が得られることが判った。
【００５７】
なお本発明フラックスは、導電性接着剤に適用してもよい。導電性接着剤とは、フラックスと導電性金属粉末を混練して、金属粉末の融点より低い温度で接着させるために用いるものを指し、ソルダペーストとは違い、加熱による樹脂の硬化に伴い導電性金属粉末同士が密に接触することにより、導電性金属粉末を溶融させずに、回路基板と各種電子部品を接合するものである。
【産業上の利用可能性】
【００５８】
本発明は、フラックス残渣で基板と電子部品等を固着できるようにしたフラックスに適用される。